(57)【要約】  本発明の経皮吸収型製剤は、少なくとも１つの不織布面を有する支持体；薬物と水溶性基材とを含有しかつフィルム状の層構造を有する、リザーバー層；粘着層；および剥離ライナー；をこの順で備える。リザーバー層は支持体の不織布面と接触している。本発明の経皮吸収型製剤は、例えば、ロチゴチン、オキシブチニン、ツロブテロール、ドネペジル、リバスチグミン、グラニセトロン、メチルフェニデート、リドカイン、カンデサルタン、ロピニロール、テストステロン、メチルテストステロン、テストステロンプロピオン酸エステル、またはエナント酸テストステロン、あるいはそれらの塩のような薬物を含有させることができる。
2018199018.tif 000002
【特許請求の範囲】
【請求項１】
経皮吸収型製剤であって、
少なくとも１つの不織布面を有する支持体；
薬物と水溶性基材とを含有しかつフィルム状の層構造を有する、リザーバー層；
粘着層；および
剥離ライナー；
をこの順で備え、
該リザーバー層が、該支持体の該不織布面と接触している、経皮吸収型製剤。
【請求項２】
前記水溶性基材が、ゼラチン、カンテン、ポリビニルアルコール、ポリビニルピロリドン、ポリ−Ｎ−ビニルアセトアミド、カルボキシメチルセルロース、カルメロースナトリウム、ヒドロキシプロピルセルロース、ヒドロキシプロピルメチルセルロース、ヒドロキシエチルセルロース、メチルセルロース、アルギン酸ナトリウム、無水マレイン酸共重合体およびカラギーナンからなる群から選択される少なくとも１種の材料から構成されている、請求項１に記載の経皮吸収型製剤。
【請求項３】
前記リザーバー層に含有される前記薬物が、ロチゴチン、オキシブチニン、ツロブテロール、ドネペジル、リバスチグミン、グラニセトロン、メチルフェニデート、リドカイン、カンデサルタン、ロピニロール、テストステロン、メチルテストステロン、テストステロンプロピオン酸エステル、またはエナント酸テストステロン、あるいはそれらの塩である、請求項１または２に記載の経皮吸収型製剤。
【請求項４】
前記薬物の一部が前記リザーバー層から前記粘着層内に移行しており、そして該薬物の総含有量のうちの８０重量％から９９．９重量％が該リザーバー層に滞留している、請求項１から３のいずれかに記載の経皮吸収型製剤。
【請求項５】
経皮吸収型製剤の製造方法であって、
少なくとも１つの不織布面を有する支持体；薬物と水溶性基材とを含有しかつフィルム状の層構造を有する、リザーバー層；粘着層；および剥離ライナー；をこの順で配置するように積層する工程を包含し、
該リザーバー層が該支持体の該不織布面と接触するように配置される、方法。
【請求項６】
前記積層工程において、
前記リザーバー層に含まれる前記薬物がロチゴチンまたはその塩であり、
該リザーバー層の総重量が５ｇ／ｍ２から５０ｇ／ｍ２であり、
前記粘着層に含まれる粘着基剤と該リザーバー層に含まれる前記水溶性基材との合計重量を１００とした場合の該ロチゴチンまたはその塩の重量の比率が５から５０であり、そして
該リザーバー層の重量を１００とした場合の該粘着層の重量の比率が１００から１０００であるように、該リザーバー層と該粘着層とが積層される、請求項５に記載の方法。
【発明の詳細な説明】
【技術分野】
【０００１】
本発明は、経皮吸収型製剤およびその製造方法に関する。
【背景技術】
【０００２】
一般に経皮吸収型製剤の形態は、粘着層を備えるマトリックス型と、粘着層およびリザーバー層を備えるリザーバー型とに２分される。マトリックス型の経皮吸収型製剤では、薬物は粘着層に含有されている。一方、リザーバー型の経皮吸収型製剤では、通常、薬物の多くはリザーバー層に含有されており、一部がリザーバー層から粘着層に移行して含有されている。次いで、粘着層から皮膚に対して薬物が放出されると、リザーバー層に含まれていた薬物の一部が改めて粘着層に移行される。このようにリザーバー型の経皮吸収型製剤は、主としてマトリックス型のものでは実現困難な、長期にわたる薬物放出を目的とした場合に特に有用である。【０００３】
こうしたリザーバー型の経皮吸収型製剤について種々の提案がなされている。例えば、特許文献１は、従来のリザーバー型の経皮吸収型製剤では薬物の経皮吸収が不十分であることに着目し、リザーバー型の経皮吸収型製剤を製造するために、リザーバー層としてセルロース類からなる多孔性シートとポリエステルからなる多孔性シートとの積層体を用いることを開示している。【０００４】
しかし、特許文献１に記載の製剤では、セルロース類からなる多孔性シートおよびポリエステルからなる多孔性シートからの積層体を一旦作製し、次いでこの積層体を、製剤を構成する支持体上に改めて積層してリザーバー層を形成した後、このリザーバー層上に粘着層を設けなければならない。このように、特許文献１に記載の経皮吸収型製剤では、製造工程が煩雑となる点が指摘されている。
【先行技術文献】
【特許文献】
【０００５】
【特許文献１】特開２０１５−１２４２１３号公報
【発明の概要】
【発明が解決しようとする課題】
【０００６】
本発明は、上記問題の解決を課題とするものであり、その目的とするところは、比較的単純な構造を有し、かつ従来のリザーバー型の経皮吸収型製剤と比較して、優れた皮膚透過性を有する経皮吸収型製剤およびその製造方法を提供することにある。
【課題を解決するための手段】
【０００７】
本発明は、経皮吸収型製剤であって、
少なくとも１つの不織布面を有する支持体；
薬物と水溶性基材とを含有しかつフィルム状の層構造を有する、リザーバー層；
粘着層；および
剥離ライナー；
をこの順で備え、
該リザーバー層が、該支持体の該不織布面と接触している、経皮吸収型製剤である。【０００８】
１つの実施形態では、上記水溶性基材は、ゼラチン、カンテン、ポリビニルアルコール、ポリビニルピロリドン、ポリ−Ｎ−ビニルアセトアミド、カルボキシメチルセルロース、カルメロースナトリウム、ヒドロキシプロピルセルロース、ヒドロキシプロピルメチルセルロース、ヒドロキシエチルセルロース、メチルセルロース、アルギン酸ナトリウム、無水マレイン酸共重合体およびカラギーナンからなる群から選択される少なくとも１種の材料から構成されている。【０００９】
１つの実施形態では、上記リザーバー層に含有される上記薬物は、ロチゴチン、オキシブチニン、ツロブテロール、ドネペジル、リバスチグミン、グラニセトロン、メチルフェニデート、リドカイン、カンデサルタン、ロピニロール、テストステロン、メチルテストステロン、テストステロンプロピオン酸エステル、またはエナント酸テストステロン、あるいはそれらの塩である。【００１０】
１つの実施形態では、上記薬物の一部は上記リザーバー層から上記粘着層内に移行しており、そして該薬物の総含有量のうちの８０重量％から９９．９重量％は該リザーバー層に滞留している。【００１１】
本発明はまた、経皮吸収型製剤の製造方法であって、
少なくとも１つの不織布面を有する支持体；薬物と水溶性基材とを含有しかつフィルム状の層構造を有する、リザーバー層；粘着層；および剥離ライナー；をこの順で配置するように積層する工程を包含し、
該リザーバー層が該支持体の該不織布面と接触するように配置される、方法である。【００１２】
１つの実施形態では、上記積層工程において、
上記リザーバー層に含まれる上記薬物がロチゴチンまたはその塩であり、
該リザーバー層の総重量が５ｇ／ｍ２から５０ｇ／ｍ２であり、
上記粘着層に含まれる粘着基剤と該リザーバー層に含まれる上記水溶性基材との合計重量を１００とした場合の該ロチゴチンまたはその塩の重量の比率が５から５０であり、そして
該リザーバー層の重量を１００とした場合の該粘着層の重量の比率が１００から１０００であるように、該リザーバー層と該粘着層とが積層される。
【発明の効果】
【００１３】
本発明によれば、例えば、従来の市販の経皮吸収型製剤に匹敵する優れた皮膚透過性を有する一方で、比較的単純な構造を有するため、簡便に製造することができる。
【図面の簡単な説明】
【００１４】
【図１】本発明の経皮吸収型製剤の一例を示す図であって、（ａ）は当該経皮吸収型製剤の斜視図であり、そして（ｂ）は、（ａ）に示す製剤のＡ−Ａ方向断面図である。
【図２】本発明の経皮吸収型製剤の製造方法の例を示す図であって、当該製剤を構成する積層手順を説明するための模式図である。
【発明を実施するための形態】
【００１５】
以下、本発明について詳述する。なお、本発明は下記のみによって限定されるものではなく、本発明はその目的を達成する限りにおいて種々の実施形態を有し得る。
【００１６】
図１は、本発明の経皮吸収型製剤の一例を示す。図１の（ａ）に示すように、本発明の経皮吸収型製剤１００は、矩形などの所定形状の外観を有する貼付剤である。図１に示す本発明の１つの実施形態では、経皮吸収型製剤１００は、支持体１１０と、リザーバー層１２０と、粘着層１３０と、剥離ライナー１４０とをこの順で備える（図１の（ｂ））。
本発明の経皮吸収型製剤の大きさは、必ずしも限定されないが、例えば、２ｃｍ２〜５０ｃｍ２の面積を有する。より具体的には、経皮吸収型製剤１００は、例えば、５ｃｍ２、１０ｃｍ２、１５ｃｍ２、２０ｃｍ２、３０ｃｍ２、４０ｃｍ２の面積を有する表面（貼付面）を有し、好ましくは四隅が丸く成型された矩形（例えば、正方形）の外観を有する。
【００１７】
ここで、本明細書中に用いられる用語「この順で」とは、本発明の経皮吸収型製剤に含まれる支持体、リザーバー層、粘着層、および剥離ライナーが配置される順序のみを表すことを意味し、特に記載した場合を除き、本発明の作用および効果を阻害しない範囲において、当該支持体、リザーバー層、粘着層、または剥離ライナーを構成する１つの部材とこれらを構成する他の部材との間に別の部材（例えば、層）が配置されている場合も包含して言う。
【００１８】
図１の（ｂ）において、本発明の経皮吸収型製剤１００は、支持体１１０と、リザーバー層１２０と、粘着層１３０と、剥離ライナー１４０とがこの順で積層された構造を有する。このような積層構造は、例えば、従来のリザーバー型の経皮吸収型製剤と比較してその構造が単純であり、より簡便に製造することが可能となる。
【００１９】
支持体１１０は、経皮吸収型製剤においてリザーバー層１２０や粘着層１３０を支持し、かつリザーバー層１２０を覆うことにより患者等がリザーバー層１２０に直接触れないようにするための役割を果たす。
【００２０】
本発明の経皮吸収型製剤１００において、支持体１１０は少なくとも１つの不織布面を有する。ここで、本明細書中に用いられる用語「不織布面」とは、対象となる表面が不織布によって構成されていることを言い、例えば、「支持体が少なくとも１つの不織布面を有する」とは、支持体を構成する表面のうち、少なくとも１つの表面に不織布が表れていることを言う。本発明においては、支持体１１０は不織布単独で構成されていてもよく、あるいは最外層の１つが不織布である限りにおいて積層体で構成されていてもよい。支持体１１０がこのような積層体である場合、当該積層体は、最外層の不織布以外に、例えば、織布、編布、不織布などの布帛、フィルムまたはシートを任意の組み合わせで含み得る。また、不織布単独または積層体のいずれで構成されるかに関わらず、支持体１１０を構成する材料としては、例えば、ポリプロピレン、ポリエチレン、ポリブチレン、ポリエチレンテレフタレート、ポリウレタンなどの熱可塑性樹脂またはそれらの繊維物（例えば、フィラメント）、レーヨンなどの再生繊維、綿などの天然繊維、および紙などのパルプ繊維、ならびにそれらの組み合わせが挙げられる。当該技術分野において汎用されており、かつ入手が容易であるとの理由から、支持体１１０には、ポリエチレンテレフタレートからなる不織布が好ましくは単独で用いられ得る。
【００２１】
支持体１１０の厚みは、必ずしも限定されないが、例えば１０μｍ〜８０μｍである。
【００２２】
本発明において、リザーバー層１２０は、支持体１１０と粘着層１３０との間に設けられている。特に、本発明の経皮吸収型製剤１００では、図１の（ｂ）に示すように、リザーバー層１２０は、支持体１１０の不織布面１１６と接触している。さらに、図１の（ｂ）に示す実施形態では、リザーバー層１２０は、他方の面（すなわち、上記不織布面１１６と反対側の面）が粘着層１３０と接触するように設けられている。
【００２３】
リザーバー層１２０は、薬物と水溶性基材を含有し、かつフィルム状の層構造を有する。このようなフィルム状の層構造は、例えば、従来のマトリックス型の経皮吸収型製剤やリザーバー型の経皮吸収型製剤には存在するものではなく、本発明の経皮吸収型製剤１００は、これらの従来の経皮吸収型製剤とは構造上、明確に区別される。
【００２４】
本発明において、上記薬物は、例えば、従来の経皮吸収型製剤が含有することができるものであり、必ずしも限定されないが、例えば、ロチゴチン、オキシブチニン、ツロブテロール、ドネペジル、リバスチグミン、グラニセトロン、メチルフェニデート、リドカイン、カンデサルタン、ロピニロール、テストステロン、メチルテストステロン、テストステロンプロピオン酸エステル、またはエナント酸テストステロン、あるいはそれらの塩である。これらの薬物は、非晶質体、あるいは種々の結晶多形で構成され得る。本発明に用いられる薬物は、非晶質体であることが好ましい。
【００２５】
本発明の経皮吸収型製剤１００には、薬物として特にロチゴチンまたはその塩が有用である。ロチゴチンは、（６Ｓ）−６−［プロピル［２−（チオフェン−２−イル）エチル］アミノ］−５，６，７，８−テトラヒドロナフタレン−１−オールの化学名で表され、Ｄ３／Ｄ２／Ｄ１ドーパミンレセプターアゴニスト作用を有し、パーキンソン病および中等度から高度の特発性レストレスレッグス症候群（下肢静止不能症候群）を治療するための有効成分として用いられる。
【００２６】
ここで、本発明の経皮吸収型製剤１００において、薬物は、多くは主にリザーバー層１２０内に含まれているが、一部は後述するようにリザーバー層１２０から粘着層１３０に移行した状態で存在する。このため、本発明において薬物の含有量は、１つの経皮吸収型製剤中の全量（すなわち、経皮吸収型製剤全体に含まれる量）を基準にして選択される。例えば、薬物としてロチゴチンまたはその塩が採用される場合、本発明におけるロチゴチンまたはその塩の含有量は、治療目的（すなわち、その経皮吸収型製剤が、パーキンソン病、または中等度から高度の特発性レストレスレッグス症候群（下肢静止不能症候群）のいずれの治療のために使用されるか）によって変わるため、必ずしも限定されないが、経皮吸収型製剤あたり、例えば、０．５ｍｇ〜２０ｍｇの範囲から選択される。より具体的には、本発明においてロチゴチンまたはその塩の含有量は、市販のロチゴチン製剤（例えば、日本国で市販されている「ニュープロ（登録商標）パッチ」および米国で市販されている「ＮＥＵＰＲＯ  ＰＡＴＣＨ」）と同様の含有量（例えば、２．２５、４．５、６．７５、９、１３．５および１８ｍｇ）が採用されてもよい。
【００２７】
リザーバー層１２０において、水溶性基材は上記薬物を保持する役割を果たす。
【００２８】
水溶性基材は、経皮吸収型製剤の分野において一般的に用いるものであれば特に限定されない。水溶性基材を構成する材料の例としては、ゼラチン、カンテン、ポリビニルアルコール、ポリビニルピロリドン、ポリ−Ｎ−ビニルアセトアミド、カルボキシメチルセルロース、カルメロースナトリウム、ヒドロキシプロピルセルロース、ヒドロキシプロピルメチルセルロース、ヒドロキシエチルセルロース、メチルセルロース、アルギン酸ナトリウム、無水マレイン酸共重合体およびカラギーナン、ならびにそれらの組み合わせが挙げられる。これらの材料は、例えば、製造に適した粘度となるように組み合わせて使用され得る。例えば、ポリビニルピロリドンとヒドロキシプロピルセルロースとの組み合わせが採用される場合、ポリビニルピロリドン１００重量部に対して、１０重量部〜２００重量部のヒドロキシプロピルセルロースが混合される。このような割合でポリビニルピロリドンとヒドロキシプロピルセルロースとを組み合わせることにより、本発明の経皮吸収型製剤の製造の際に薬剤の非晶性を好ましくは安定的に保持することができる。
【００２９】
なお、フィルム状の層構造を有するリザーバー層１２０に、上記のような水溶性基材を用いる場合、支持体１１０や粘着層１３０に対する粘着力の低下が懸念されるかもしれない。しかし、本発明者らは、上述したような少なくとも１つの不織布面を有する支持体１１０を用い、この支持体１１０の不織布面とリザーバー層１２０とが接触する構造を採用したことにより、支持体１１０とリザーバー層１２０との間の粘着力が向上し、さらに図１の（ｂ）に示す実施形態においては、リザーバー層１２０と粘着層１３０との間の粘着力も向上したことを見出した。
【００３０】
本発明において、薬物に例えばロチゴチンまたはその塩が用いられる場合、リザーバー層１２０は、当該ロチゴチンまたはその塩の酸化を抑制するために、さらに抗酸化剤を含有していてもよい。抗酸化剤の例としては、ジブチルヒドロキシトルエン、ピロ亜硫酸ナトリウム、亜硫酸水素ナトリウム、亜硫酸ナトリウム、ピロ亜硫酸カリウムなどの亜硫酸塩、メルカプトベンズイミダゾール、ブチルヒドロキシアニソール、没食子酸プロピルなどのフェノール系抗酸化剤、Ｌ−アスコルビン酸、Ｌ−アスコルビン酸パルミチン酸エステル、イソアスコルビン酸ナトリウムなどのアスコルビン酸およびそのエステル誘導体、エデト酸ナトリウム、クエン酸、ジクロイソシアヌール酸カリウム、大豆レシチン、チモール、トコフェロールおよびそのエステル誘導体、１，３−ブチレングリコール、ベンゾトリアゾールおよびモノチオグリセリン、ならびにそれらの組み合わせが挙げられる。
【００３１】
さらに、本発明において、薬物に例えばロチゴチンまたはその塩が用いられる場合、皮膚過敏症（亜硫酸塩過敏症）の誘発を回避する観点から、リザーバー層１２０に添加される抗酸化剤として、ピロ亜硫酸ナトリウム、亜硫酸水素ナトリウム、亜硫酸ナトリウムおよびピロ亜硫酸カリウムなどの亜硫酸塩を含有していないことが好ましい。さらに、リザーバー層１２０には、当該亜硫酸塩を含有していないことに加えて、抗酸化剤としてジブチルヒドロキシトルエンを含有していることが好ましい。本実施形態では、経皮吸収型製剤に含まれるジブチルヒドロキシトルエンの総含有量は、例えば、４ｍｇ以下、好ましくは０．０１ｍｇ以上４ｍｇ以下である。あるいは、リザーバー層１２０の重量と粘着層１３０の重量との合計を１００％とした場合、当該ジブチルヒドロキシトルエンの総含有量は、好ましくは０．０１重量％〜１重量％、より好ましくは０．０５重量％〜０．５重量％である。あるいは、当該ジブチルヒドロキシトルエンの総含有量は、製剤の単位面積を基準として、好ましくは０．０００２５ｍｇ／ｃｍ２〜０．８ｍｇ／ｃｍ２、より好ましくは０．００１ｍｇ／ｃｍ２〜０．０５ｍｇ／ｃｍ２である。
【００３２】
さらに、リザーバー層１２０には、上記薬物、ならびに必要に応じて含有される抗酸化剤以外に、その他の成分が含まれていてもよい。リザーバー層１２０に含まれていてもよいその他の成分の例としては、無機粉体、界面活性剤、架橋剤、架橋コントロール剤、粘着増強剤、ｐＨ調節剤、清涼化剤、水溶性高分子化合物、防腐剤、色素、および保湿剤、ならびにそれらの組み合わせが挙げられる。リザーバー層１２０に含まれるその他の成分の量は、特に限定されず、当業者によって適切な含有量が選択され得る。
【００３３】
リザーバー層１２０の厚みは、必ずしも限定されないが、例えば５μｍ〜５０μｍである。
【００３４】
本発明において、粘着層１３０は、リザーバー層１２０と剥離ライナー１４０との間に設けられている。さらに、図１の（ｂ）に示す実施形態では、粘着層１３０は、一方の面がリザーバー層１２０と接触し、かつ他方の面が剥離ライナー１４０と接触するように設けられている。
【００３５】
粘着層１３０は、剥離ライナー１４０を剥がして露出した面を患者の皮膚に直接貼付けることにより、リザーバー層１２０に含まれていた薬物を当該患者の皮膚を通じて患者の身体に送達する役割を果たす。
【００３６】
本発明において、粘着層１３０は、経皮吸収型製剤の分野において一般的に用いられる接着剤を粘着基剤として含有する。このような接着剤は、特に限定されるものではないが、例えば、ゴム系接着剤、アクリル系接着剤、およびシリコーン系接着剤が挙げられる。ゴム系接着剤の具体的な例としては、ポリイソブチレン、ポリブテン、ポリイソプレン、スチレン・イソプレン・スチレンブロック共重合体、スチレン・ブタジエン・スチレンブロック共重合体、ブチルゴム、スチレン・ブタジエンゴムおよび天然ゴム、ならびにそれらの組み合わせが挙げられる。アクリル系接着剤の具体的な例としては、イソボルニルアクリレート、テトラヒドロフルフリルアクリレート、２−ヒドロキシ−３−フェノキシプロピルアクリレート、ブトキシエチルアクリレート、ラウリルアクリレート、ステアリルアクリレート、ベンジルアクリレート、ヘキシルジグリコールアクリレート、２−ヒドロキシエチルアクリレート、２−エチルヘキシルアクリレート、シクロヘキシルアクリレート、フェノキシエチルアクリレート、ジシクロペンタジエンアクリレート、ポリエチレングリコールアクリレート、ポリプロピレングリコールアクリレート、ノニルフェノキシエチルセロソルブアクリレート等の単官能（メタ）アクリレート、およびポリエチレングリコールジアクリレート、ネオペンチルグリコールジアクリレート、トリメチロールプロパントリアクリレート、ペンタエリスリトールトリアクリレート等の多官能（メタ）アクリレート、ならびにそれらの組み合わせが挙げられる。シリコーン系接着剤の具体的な例としては、オルガノポリシロキサン、ジオルガノポリシロキサン、およびオルガノハイドロジェンポリシロキサン、ならびにそれらの組み合わせが挙げられる。
【００３７】
粘着層１３０は、リザーバー層１２０を積層する前においては、上記薬物を含有していない。しかし、図１の（ｂ）に示すように、リザーバー層１２０を粘着層１３０に積層した後は、リザーバー層１２０に含まれる薬物の一部が徐々に粘着層１３０に移行し、かつ拡散する。このため、粘着層１３０における薬物の含有量は、リザーバー層１２０と積層した後の一定期間は経時的に増加し、その後安定した状態で使用に供される。このような薬物の粘着層１３０への移行が最終的に安定した状態において、本発明の経皮吸収型製剤１００は、薬物の総含有量のうちの好ましくは８０重量％〜９９．９重量％がリザーバー層１２０に滞留し、あるいは薬物の総含有量のうちの好ましくは０．１重量％〜２０重量％が粘着層１３０に滞留している。
【００３８】
本発明において、粘着層１３０は、上記リザーバー層１２０からの薬物の移行に関して、経皮吸収型製剤の製造後から使用開始までに要する時間を短縮する観点から、可能な限り早い時間で、薬物の飽和量に達する性質を有していることが好ましい。粘着層１３０における当該飽和量に要する時間は、リザーバー層１２０に予め添加する薬物の濃度と、リザーバー層１２０および粘着層１３０に設定される各層の重量を調節することにより、変動可能である。例えば、本発明の経皮吸収型製剤１００を構成する支持体１１０と、リザーバー層１２０と、粘着層１３０と、剥離ライナー１４０とを積層する際、リザーバー層に含まれる薬物がロチゴチンまたはその塩であり、リザーバー層１２０の総重量が好ましくは５ｇ／ｍ２〜５０ｇ／ｍ２であり、粘着層１３０に含まれる粘着基剤とリザーバー層１２０に含まれる水溶性基材との合計重量を１００とした場合のロチゴチンまたはその塩の重量の比率が好ましくは５〜５０であり、そしてリザーバー層１２０の重量を１００とした場合の粘着層１３０の重量の比率が好ましくは１００〜１０００であれば、リザーバー層１２０に添加したロチゴチンまたはその塩の一部をより早期に粘着層１３０に移行かつ拡散することができ、粘着層１３０内のロチゴチンまたはその塩の含有量を、より短時間で飽和量にまで上昇させることが可能となる。
【００３９】
なお、粘着層１３０は、成形性を向上する観点から適宜可塑剤を含有していてもよい。可塑剤は、経皮吸収型製剤の分野において一般的に用いるものであれば特に限定されるものではないが、例えば、石油系オイル（パラフィン系プロセスオイル、ナフテン系プロセスオイル、芳香族プロセスオイルなど）、液状脂肪酸エステル類（ミリスチン酸イソプロピル、ラウリン酸ヘキシル、セバシン酸ジエチル、セバシン酸ジイソプロピル、リノール酸イソプロピルなど）、植物系オイル（オリーブ油、ツバキ油、ひまし油、トール油、ラッカセイ油など）、液状ゴム（液状ポリイソブチレン、液状ポリブテン、液状ポリイソプレンなど）、グリセリン、クロロブタノール、酢酸ビニル樹脂、ジメチルポリシロキサン・二酸化ケイ素混合物、Ｄ−ソルビトール、中鎖脂肪酸トリグリセリド、トリアセチン、ピロリドン類、フィトステロール、プロピレングリコール、ポリエチレングリコール、ポリソルベート８０（登録商標）およびモノステアリン酸グリセリン、ならびにそれらの組み合わせが挙げられる。可塑剤は、粘着層１３０に使用されるゴム系接着剤の種類によって適宜選択されるが、例えば、ゴム系接着剤としてポリイソブチレンを選択した場合、入手が容易でありかつポリイソブチレンとの親和性が高いとの理由から、可塑剤としてミリスチン酸イソプロピルを用いることが好ましい。粘着層１３０に含まれる可塑剤の量は、特に限定されず、当業者によって適切な含有量が選択され得る。
【００４０】
さらに、粘着層１３０には、上記接着剤および必要に応じて含有される可塑剤以外に、その他の成分が含まれていてもよい。粘着層１３０に含まれていてもよいその他の成分の例としては、無機粉体、界面活性剤、架橋剤、架橋コントロール剤、粘着増強剤、ｐＨ調節剤、清涼化剤、水溶性高分子化合物、防腐剤、色素、および保湿剤、ならびにそれらの組み合わせが挙げられる。粘着層１３０に含まれるその他の成分の量は、特に限定されず、当業者によって適切な含有量が選択され得る。
【００４１】
粘着層１３０の厚みは、必ずしも限定されないが、例えば３０μｍ〜７０μｍである。
【００４２】
剥離ライナー１４０は、本発明の経皮吸収型製剤１００の一方の最外層を構成する。さらに、図１の（ｂ）に示す実施形態では、剥離ライナー１４０は、一方の面が粘着層１３０と接触するように設けられている。
【００４３】
剥離ライナー１４０は、患者の皮膚に粘着層１３０を直接貼付けるまで当該粘着層１３０を保護する役割を果たす。
【００４４】
剥離ライナー１４０を構成する材料は、経皮吸収型製剤の分野において一般的に用いるものであれば特に限定されるものではないが、例えば、紙や、ポリスチレン、ポリエチレンテレフタレートおよびポリプロピレン等の樹脂フィルムまたはシートが挙げられる。
【００４５】
粘着層１３０と直接接触し得る剥離ライナー１４０は、粘着層１３０からの剥離性を高めるために、エンボス加工などの表面処理が施された剥離面を有していてもよい。あるいは、粘着層１３０に上記ゴム系接着剤が使用されている場合には、剥離ライナー１４０は、シリコーン処理が施された剥離面を有していてもよい。
【００４６】
本発明の経皮吸収型製剤は、支持体；リザーバー層；粘着層；および剥離ライナー；をこの順で配置するように積層することにより製造される。
【００４７】
このような製造には、経皮吸収型製剤の分野において一般的に採用される手段が使用され得る。
【００４８】
本発明の経皮吸収型製剤のより具体的な製造方法の例について、図２を用いて以下に説明する。
【００４９】
本発明の第１の製造方法では、まず、剥離ライナー１４０上に、粘着層１３０を構成するための接着剤溶液（例えば、有機溶媒等の溶媒を含有する）と、必要に応じて添加される可塑剤および／またはその他の成分とを含有する溶液が展延され、その後展延した溶液から溶媒を除去して乾燥することにより、剥離ライナー１４０および粘着層１３０で構成される積層体１５０が作製される（図２の（１−（ａ）））。
【００５０】
他方、支持体１１０の不織布面１１６上に、リザーバー層１２０を構成するための水溶性基材、薬物および溶媒（例えば、アセトン、メタノールなどの有機溶媒）と、必要に応じて添加される抗酸化剤および／またはその他の成分とを含有する溶液が展延され、その展延した溶液から溶媒を除去して乾燥することにより、リザーバー層１２０および支持体１１０から構成される積層体１６０が作製される（図２の（１−（ｂ）））。
【００５１】
その後、積層体１５０および積層体１６０は、各積層体の粘着層１３０の露出面とリザーバー層１２０の露出面とが互いに対向するように配置され（図２の（１−（ｃ１）））、貼り合わされる（図２の（１−（ｃ２）））。必要に応じて所望の大きさおよび形状に切断されてもよい。
【００５２】
このようにして、本発明の経皮吸収型製剤１００を製造することができる。
【００５３】
あるいは、本発明の第２の製造方法では、まず、剥離ライナー１４０上に、粘着層１３０を構成するための接着剤溶液（例えば、有機溶媒等の溶媒を含有する）と、必要に応じて添加される抗酸化剤および／またはその他の成分とを含有する溶液が展延され、その後展延した溶液から溶媒を除去して乾燥することにより、剥離ライナー１４０と粘着層１３０との積層体が作製される（図２の（２−（ａ）））。
【００５４】
次いで、得られた積層体の粘着層１３０の露出面に、リザーバー層１２０を構成するための水溶性基材、薬物および溶媒（例えば、アセトン、メタノールなどの有機溶媒）と、必要に応じて添加される抗酸化剤および／またはその他の成分とを含有する溶液を展延し、その展延した溶液から溶媒を除去して乾燥することにより、粘着層１３０上にさらにリザーバー層１２０が積層される（図２の（２−（ｂ）））。
【００５５】
その後、得られた積層体のリザーバー層１２０の露出面に、支持体１１０の不織布面１１６が対向して接触するように支持体１１０が配置され、積層される（図２の（２−（ｃ）））。
【００５６】
このようにして、本発明の経皮吸収型製剤１００を製造してもよい。
【００５７】
あるいは、本発明の第３の製造方法では、まず、支持体１１０の不織布面１１６上に、リザーバー層１２０を構成するための水溶性基材、薬物および溶媒（例えば、アセトン、メタノールなどの有機溶媒）と、必要に応じて添加される抗酸化剤および／またはその他の成分とを含有する溶液が展延され、その展延した溶液から溶媒を除去して乾燥することにより、リザーバー層１２０と支持体１１０との積層体が作製される（図２の（３−（ａ）））。
【００５８】
次いで、得られた積層体のリザーバー層１２０の露出面に、粘着層１３０を構成するための接着剤溶液（例えば、有機溶媒等の溶媒を含有する）と、必要に応じて添加される可塑剤および／またはその他の成分とを含有する溶液が展延され、その後展延した溶液から溶媒を除去して乾燥することにより、リザーバー層１２０上に粘着層１３０が積層される（図２の（３−（ｂ）））。
【００５９】
その後、得られた積層体の粘着層１３０の露出面に剥離ライナー１４０が配置され、積層される（図２の（３−（ｃ）））。
【００６０】
このようにして、本発明の経皮吸収型製剤１００を製造してもよい。
【００６１】
再び図１の（ｂ）を参照すると、本発明の経皮吸収型製剤１００は、剥離ライナー１４０を粘着層１３０から剥がし、粘着層１３０の露出面を患者の皮膚（例えば、肩、上腕部、腹部、側腹部、臀部、大腿部のいずれかの正常な皮膚）に貼付することにより使用される。粘着層１３０を皮膚に貼付けた後は、リザーバー層１２０から粘着層１３０に移行しかつ拡散した薬物が皮膚表面に分配され、さらに皮膚中を拡散し、そして皮下から血中に移行する。また、当該薬物が皮膚表面に分配されることにより、薬物の濃度が減少した粘着層１３０には、リザーバー層１２０から新たな薬物が粘着層１３０に提供される。
【００６２】
このようにして、本発明の経皮吸収型製剤１００からの薬物の患者への経皮送達が可能となる。
【実施例】
【００６３】
以下、実施例により本発明をより具体的に説明するが、本発明はこれらの実施例により限定されるものではない。【００６４】
（実施例１）
表１に記載の処方にて、ロチゴチン経皮吸収型製剤（Ｅ１）を以下のようにして作製した。【００６５】
ポリイソブチレン１６ｇおよびミリスチン酸イソプロピル４ｇを、９０ｍＬのヘプタンに溶解した溶液を調製した。次いで、この溶液を、約５ｍｇ／ｃｍ２（厚み５０μｍ）となるように、剥離ライナー（シリコーン処理したポリエチレンテレフタレート製フィルム；厚み７５μｍ）の上に展延し、７０℃にて１５分間で溶媒を除去して乾燥することにより、剥離ライナー／粘着層の積層体（Ｅ１ａ）を得た。【００６６】
一方で、ロチゴチン１．８ｇ、水溶性基材であるポリビニルピロリドン１．８ｇ、水溶性基材であるヒドロキシプロピルセルロース０．８ｇおよびジブチルヒドロキシトルエン０．０２ｇを、１０ｍＬのアセトンおよび４０ｍＬのメタノールに溶解した溶液を、約１．１ｍｇ／ｃｍ２（厚み１１μｍ）となるように、支持体（ポリエチレンテレフタレート製の不織布を積層したポリエチレンテレフタレート製フィルム；厚み１２μｍ）の不織布の上に展延し、７０℃にて１５分間で溶媒を除去して乾燥することにより、フィルム型リザーバー層／支持体の積層体（Ｅ１ｂ）を得た。【００６７】
上記で得られた剥離ライナー／粘着層の積層体（Ｅ１ａ）と、フィルム型リザーバー層／支持体の積層体（Ｅ１ｂ）を、各積層体の粘着層の露出面とフィルム型リザーバー層の露出面とが対向するように貼り合わせ、その後、正方形の適切な大きさに切断して、表１に記載の処方を有するロチゴチン経皮吸収型製剤（Ｅ１；リザーバー型）を作製した。【００６８】
【表１】
2018199018.tif 000003
【００６９】
（実施例２）
表２に記載の処方にて、ロチゴチン経皮吸収型製剤（Ｅ２）を以下のようにして作製した。【００７０】
シリコーン系接着剤溶液（東レ・ダウコーニング株式会社製ＢＩＯ−ＰＳＡ  ７−４３０１、固形分７２％）１１ｇを、約２ｍｇ／ｃｍ２（厚み２０μｍ）となるように、剥離ライナー（フッ素処理したポリエチレンテレフタレート製フィルム；厚み７５μｍ）の上に展延し、７０℃にて１５分間で溶媒を除去して乾燥することにより、剥離ライナー／粘着層の積層体（Ｅ２ａ）を得た。【００７１】
一方で、ロチゴチン１．８ｇ、水溶性基材であるポリビニルピロリドン２．７ｇ、水溶性基材であるヒドロキシプロピルセルロース２．７ｇおよびジブチルヒドロキシトルエン０．０１ｇを、８．５ｍＬのアセトンおよび２２ｍＬのメタノールに溶解した溶液を調製した。次いで、この溶液を約１．８ｍｇ／ｃｍ２（厚み１８μｍ）となるように、支持体（ポリエチレンテレフタレート製の不織布を積層したポリエチレンテレフタレート製フィルム；厚み１２μｍ）の不織布の上に展延し、７０℃にて１５分間で溶媒を除去して乾燥することにより、フィルム型リザーバー層／支持体の積層体（Ｅ２ｂ）を得た。【００７２】
上で得られた、剥離ライナー／粘着層の積層体（Ｅ２ａ）と、フィルム型リザーバー層／支持体の積層体（Ｅ２ｂ）とを、各積層体の粘着層の露出面とフィルム型リザーバー層の露出面とが対向するように貼り合わせ、その後、正方形の適切な大きさに切断して、表２に記載の処方のロチゴチン経皮吸収型製剤（Ｅ２；リザーバー型）を作製した。【００７３】
【表２】
2018199018.tif 000004
【００７４】
（実施例３）
表３に記載の処方にて、ロチゴチン経皮吸収型製剤（Ｅ３）を以下のようにして作製した。【００７５】
アクリル系接着剤溶液（ＷＯ２０１４／３４９３９号公報に記載のアクリル系粘着剤（構成成分としてジアセトンアクリルアミドを含むアクリル系共重合体を含有する、粘着剤（Ｉ））；以下ＭＡＳとも言う；固形分３８％）４ｇおよびミリスチン酸イソプロピル１．６ｇを、３ｍＬの酢酸エチルに混合した溶液を、約０．８ｍｇ／ｃｍ２（厚み８μｍ）となるように、剥離ライナー（シリコーン処理したポリエチレンテレフタレート製フィルム；厚み７５μｍ）の上に展延し、７０℃にて１５分間で溶媒を除去して乾燥することにより、剥離ライナー／粘着層の積層体（Ｅ３ａ）を得た。【００７６】
一方で、ロチゴチン１．８ｇ、水溶性基材であるポリビニルピロリドン０．４ｇ、水溶性基材であるポリ−Ｎ−ビニルアセトアミド４．１ｇおよびジブチルヒドロキシトルエン０．０１ｇを、８．７ｍＬのアセトンに溶解した溶液を調製した。次いで、この溶液を約１．６ｍｇ／ｃｍ２（厚み１６μｍ）となるように、支持体（ポリエチレンテレフタレート製の不織布を積層したポリエチレンテレフタレート製フィルム；厚み１２μｍ）の不織布の上に展延し、７０℃にて１５分間で溶媒を除去して乾燥することにより、フィルム型リザーバー層／支持体の積層体（Ｅ３ｂ）を得た。【００７７】
上記で得られた、剥離ライナー／粘着層の積層体（Ｅ３ａ）と、フィルム型リザーバー層／支持体の積層体（Ｅ３ｂ）とを、各積層体の粘着層の露出面とフィルム型リザーバー層の露出面とが対向するように貼り合わせ、その後、正方形の適切な大きさに切断して、表３に記載の処方を有するロチゴチン経皮吸収型製剤（Ｅ３；リザーバー型）を作製した。【００７８】
【表３】
2018199018.tif 000005
【００７９】
（比較例１）
既存の市販製剤（ニュープロ（登録商標）パッチ４．５ｍｇ，大塚製薬株式会社製；（面積１０ｃｍ２））を、比較例１のロチゴチン経皮吸収型製剤（Ｃ１）として用いた。なお、この製剤はマイクロリザーバー型の経皮吸収型製剤に属し、粘着層内に薬物であるロチゴチンを保持させたマイクロリザーバー粒子が分散したものであり、上記実施例１〜３で用いたようなフィルム型リザーバー層を有していないものである。【００８０】
（比較例２）
表４に記載の処方にて、ロチゴチン経皮吸収型製剤（Ｃ１）を以下のようにして作製した。【００８１】
ロチゴチン１．８ｇ、ジブチルヒドロキシトルエン０．０２ｇ、ポリイソブチレン１７．７ｇおよびミリスチン酸イソプロピル４．９ｇを、１０ｍＬのアセトンおよび１００ｍＬのヘプタンに溶解した溶液を調製した。次いで、この溶液を約６ｍｇ／ｃｍ２（厚み６１μｍ）となるように、長尺状の剥離ライナー（シリコーン処理したポリエチレンテレフタレート製フィルム；厚み７５μｍ）の上に展延し、７０℃にて１５分間で溶媒を除去して乾燥することにより、剥離ライナー／粘着層の積層体（Ｃ２ａ）を得た。【００８２】
上記で得られた、剥離ライナー／粘着層の積層体（Ｃ２ａ）の粘着層の露出面に、支持体（ポリエチレンテレフタレート製の不織布を積層したポリエチレンテレフタレート製フィルム；厚み１２μｍ）の不織布側の露出面を貼り合わせ、その後、正方形の適切な大きさに切断して、表４に記載の処方を有するロチゴチン経皮吸収型製剤（Ｃ２；マトリックス型）を作製した。【００８３】
【表４】
2018199018.tif 000006
【００８４】
（比較例３）
表５に記載の処方にて、ロチゴチン経皮吸収型製剤（Ｃ３）を以下のようにして作製した。【００８５】
ロチゴチン１．８ｇ、ジブチルヒドロキシトルエン０．０２ｇ、シリコーン系接着剤溶液（東レ・ダウコーニング株式会社製ＢＩＯ−ＰＳＡ  ７−４３０１、固形分７２％）２４．６ｇおよびミリスチン酸イソプロピル４．９ｇを、２３．３ｍＬの酢酸エチルに溶解・混合した溶液を調製した。次いで、この溶液を約６ｍｇ／ｃｍ２（厚み６１μｍ）となるように、長尺状の剥離ライナー（フッ素処理したポリエチレンテレフタレート製フィルム；厚み７５μｍ）の上に展延し、７０℃にて１５分間で溶媒を除去して乾燥することにより、剥離ライナー／粘着層の積層体（Ｃ３ａ）を得た。【００８６】
上記で得られた剥離ライナー／粘着層の積層体（Ｃ３ａ）の粘着層の露出面に、支持体（ポリエチレンテレフタレート製の不織布を積層したポリエチレンテレフタレート製フィルム；厚み１２μｍ）の不織布側の露出面を貼り合わせ、その後、正方形の適切な大きさに切断して、表５に記載の処方を有するロチゴチン経皮吸収型製剤（Ｃ３；マトリックス型）を製造した。【００８７】
【表５】
2018199018.tif 000007
【００８８】
（比較例４）
表６に記載の処方にて、ロチゴチン経皮吸収型製剤（Ｃ４）を以下のようにして作製した。【００８９】
ロチゴチン１．８ｇ、ジブチルヒドロキシトルエン０．０２ｇ、アクリル系接着剤溶液（上記ＭＡＳ、固形分３８%）４６．６ｇおよびミリスチン酸イソプロピル４．９ｇを、８ｍＬの酢酸エチルに溶解・混合した溶液を調製した。次いで、この溶液を約６ｍｇ／ｃｍ２（厚み６１μｍ）となるように、長尺状の剥離ライナー（シリコーン処理したポリエチレンテレフタレート製フィルム；厚み７５μｍ）の上に展延し、７０℃にて１５分間で溶媒を除去して乾燥することにより、剥離ライナー／粘着層の積層体（Ｃ４ａ）を得た。【００９０】
上記で得られた剥離ライナー／粘着層の積層体（Ｃ４ａ）の粘着層の露出面に、支持体（ポリエチレンテレフタレート製の不織布を積層したポリエチレンテレフタレート製フィルム；厚み１２μｍ）の不織布側の露出面を貼り合わせ、その後、正方形の適切な大きさに切断して、表６に記載の処方を有するロチゴチン経皮吸収型製剤（Ｃ４；マトリックス型）を作製した。【００９１】
【表６】
2018199018.tif 000008
【００９２】
（比較例５）
表７に記載の処方にて、ロチゴチン経皮吸収型製剤（Ｃ５）を以下のようにして作製した。【００９３】
シリコーン系接着剤溶液（東レ・ダウコーニング株式会社製ＢＩＯ−ＰＳＡ  ７−４３０１、固形分７２％）１６．５ｇを、約３ｍｇ／ｃｍ２（厚み３０μｍ）となるように、剥離ライナー（フッ素処理したポリエチレンテレフタレート製フィルム；厚み７５μｍ）の上に展延し、７０℃にて１５分間で溶媒を除去して乾燥することにより、剥離ライナー／粘着層の積層体（Ｃ５ａ）を得た。【００９４】
一方で、ロチゴチン１．８ｇおよび疎水性基材であるアクリル系接着剤溶液（上記ＭＡＳ、固形分３８％）７．１ｇを、２．０ｍＬの酢酸エチルに溶解・混合した溶液を調製した。次いで、この溶液を約１．２ｍｇ／ｃｍ２（厚み１２μｍ）となるように、支持体（ポリエチレンテレフタレート製の不織布を積層したポリエチレンテレフタレート製フィルム；厚み１２μｍ）の不織布の上に展延し、７０℃にて１５分間で溶媒を除去して乾燥することにより、フィルム型リザーバー層／支持体の積層体（Ｃ５ｂ）を得た。【００９５】
上記で得られた剥離ライナー／粘着層の積層体（Ｃ５ａ）と、フィルム型リザーバー層／支持体の積層体（Ｃ５ｂ）とを、各積層体の粘着層の露出面とフィルム型リザーバー層の露出面とが対向するように貼り合わせ、その後、正方形の適切な大きさに切断して、表７に記載の処方を有するロチゴチン経皮吸収型製剤（Ｃ５；リザーバー型）を作製した。【００９６】
【表７】
2018199018.tif 000009
【００９７】
（比較例６）
表８に記載の処方にて、ロチゴチン経皮吸収型製剤（Ｃ６）を以下のようにして作製した。【００９８】
シリコーン系接着剤溶液（東レ・ダウコーニング株式会社製ＢＩＯ−ＰＳＡ  ７−４３０１、固形分７２％）１６．５ｇを、約３ｍｇ／ｃｍ２（厚み３０μｍ）となるように、剥離ライナー（フッ素処理したポリエチレンテレフタレート製フィルム；厚み７５μｍ）の上に展延し、７０℃にて１５分間で溶媒を除去して乾燥することにより、剥離ライナー／粘着層の積層体（Ｃ６ａ）を得た。【００９９】
一方で、ロチゴチン１．８ｇおよび疎水性基材であるアミノアルキルメタクリレートコポリマー（オイドラギット  Ｅ１００）１．２ｇを、８．８ｍＬの酢酸エチルに溶解した溶液を調製した。次いで、この溶液を約０．８ｍｇ／ｃｍ２（厚み８μｍ）となるように、支持体（ポリエチレンテレフタレート製の不織布を積層したポリエチレンテレフタレート製フィルム；厚み１２μｍ）の不織布の上に展延し、７０℃にて１５分間で溶媒を除去して乾燥することにより、フィルム型リザーバー層／支持体の積層体（Ｃ６ｂ）を得た。【０１００】
上記で得られた剥離ライナー／粘着層の積層体（Ｃ６ａ）と、フィルム型リザーバー層／支持体の積層体（Ｃ６ｂ）とを、各積層体の粘着層の露出面とフィルム型リザーバー層の露出面とが対向するように貼り合わせ、その後、正方形の適切な大きさに切断して、表８に記載の処方を有するロチゴチン経皮吸収型製剤（Ｃ６；マトリックス型）を作製した。【０１０１】
【表８】
2018199018.tif 000010
【０１０２】
（実験例１：結晶生成状態の観察）
実施例１〜３および比較例１〜６で得られた経皮吸収型製剤（Ｅ１）〜（Ｅ１）、および（Ｃ１）〜（Ｃ６）を２．５ｃｍ２片に切断し、これらの試験片をアルミ包材にて包装し、５℃、２５℃および４０℃で１ヵ月または３ヵ月間保管し、保管後の各試験片に含まれるロチゴチンの結晶生成の状態を目視および偏光顕微鏡にて観察した。保管開始時の観察も同様に行った。【０１０３】
各観察について、結晶が観察されなかった試験片を○で表し、結晶が観察された試験片を×で表した。得られた結果を表９に示す。【０１０４】
【表９】
2018199018.tif 000011
【０１０５】
表９に示すように、実施例１〜３の製剤（Ｅ１）〜（Ｅ３）ならびに比較例１および４〜６の製剤（Ｃ１）および（Ｃ４）〜（Ｃ６)から作製した試験片では、保管開始時、ならびに各温度における１ヶ月または３ヶ月の保管後の場合において、結晶の析出を確認することはなかった。これに対し、比較例２および３の製剤（Ｃ２）および（Ｃ３）から作製した試験片では、保管開始時の結果を除き、いずれの温度においても保管後１ヶ月または３ヶ月において、結晶の析出を確認した。このため、比較例２および３の製剤（Ｃ２）および（Ｃ３）は、後述する実験例２の皮膚透過試験を行うまでもなく、その皮膚透過性が実施例１〜３、比較例１および４〜６の製剤（Ｅ１）〜（Ｅ３）、（Ｃ１）および（Ｃ４）〜（Ｃ６)と比較して劣ることがわかる。【０１０６】
（実験例２：皮膚透過試験）
真皮側をレシーバに向けた状態で、ヘアレスマウス摘出皮膚（日本エスエルシー株式会社より購入）を縦型拡散セルへセットした。次いで、このレシーバに、レシーバ液として０．０５ｍｏｌ／ＬのＭｃＩｌｖａｉｎｅ緩衝液（ｐＨ７．４）１．２ｍＬを添加し、角質層側のドナーに実施例１〜３、比較例１および４〜６の製剤（Ｅ１）〜（Ｅ３）、（Ｃ１）および（Ｃ４）〜（Ｃ６)から作製した１．７７ｃｍ２片の試験片をそれぞれ貼付した。その後２４時間にわたって、所定時間ごとにレシーバから０．６ｍＬのレシーバ液を採取し、レシーバ液中のロチゴチン濃度をＨＰＬＣ法で測定した。なお、所定時間ごとに０．６ｍＬのレシーバ液を採取した後には、レシーバに０．６ｍＬの新しい０．０５ｍｏｌ／ＬのＭｃＩｌｖａｉｎｅ緩衝液を補充した。この測定および操作を、各試験片について６回行った。【０１０７】
各時点で測定したロチゴチン濃度を合算することにより、２４時間にわたる累積皮膚透過量を「平均値±標準偏差」として算出した。算出した結果を表１０に示す。【０１０８】
【表１０】
2018199018.tif 000012
【０１０９】
表１０に示すように、実施例１〜３の製剤（Ｅ１）〜（Ｅ３）より得られた試験片の累積皮膚透過量は、比較例１の透過量と同等であった。一方、比較例４〜６の製剤（Ｃ４）〜（Ｃ６）より得られた試験片の累積皮膚透過量は、実施例１〜３および比較例１の透過量と比較していずれも著しく低かった。
【産業上の利用可能性】
【０１１０】
本発明によれば、単純な構造を有しかつ優れた皮膚透過性を有する、経皮吸収型製剤を簡便に製造することができる。本発明の経皮吸収型製剤は、使用する薬物の種類に応じて、例えば、パーキンソン病、中等度から高度の特発性レストレスレッグス症候群（下肢静止不能症候群）等の種々の疾患に対する治療に用いられる製剤の製造において有用である。
【符号の説明】
【０１１１】
１００          経皮吸収型製剤
１１０          支持体
１１６          不織布面
１２０          リザーバー層
１３０          粘着層
１４０          剥離ライナー
１５０，１６０  積層体
【図１】
2018199018.tif 000013
【図２】
2018199018.tif 000014
【国際調査報告】
2018199018.tif 000015
2018199018.tif 000016
2018199018.tif 000017
2018199018.tif 000018